ПОЛИУРЕТАНОВАЯ СИСТЕМА С ДЛИТЕЛЬНЫМ ВРЕМЕНЕМ ОБРАБОТКИ И БЫСТРЫМ ОТВЕРЖДЕНИЕМ

1. Способ получения полиуретанов, при котором
(a) полиизоцианат,
(b) смесь, получаемую в результате внесения соли щелочного или щелочноземельного металла в содержащее по меньшей мере одну уретановую группу соединение R-NH-CO-R', которое при 20°C существует в твердом или жидком виде, причем R не равно водороде или соответственно не равно CORʺ,
(c) соединение, содержащее одну или несколько эпоксидных групп, и при необходимости
(d) полиол,
(e) агент удлинения цепи и
(f) наполнители и другие добавки
смешивают с получением реакционной смеси и дают произойти реакции с образованием полиуретана, причем содержание ионов щелочного или щелочноземельного металла на одну уретановую группу в компоненте (b) составляет от 0,0001 до 3,5, в пересчете на число ионов щелочного или щелочноземельного металла и уретановых групп.
2. Способ по п. 1, отличающийся тем, что в качестве полиизоцианата (а) используют первый полиизоцианат, а содержащее уретановые группы соединение в компоненте (b) получают в результате взаимодействия второго полиизоцианата и спиртов.
3. Способ по п. 1, отличающийся тем, что в качестве полиизоцианата (а) используют первый полиизоцианат, а содержащее уретановые группы соединение в компоненте (b) представляет собой продукт взаимодействия второго полиизоцианата и соединения с ОН-группой.
4. Способ по п. 1, отличающийся тем, что в качестве содержащего уретановые группы соединения в компоненте (b) используют продукт взаимодействия второго полиизоцианата и соединения, имеющего по меньшей мере две ОН-группы, причем второй полиизоцианат используют в стехиометрическом избытке.
5. Способ по одному из пп. 2-4, отличающийся тем, что второй полиизоцианат содержит один или несколько изомеров или гомологов дифенилметана.
6. Способ по одному из пп. 2-4, отличающийся тем, что первый полиизоцианат и второй полиизоцианат являются идентичными.
7. Способ по п. 1, отличающийся тем, что содержание ионов щелочного или щелочноземельного металла на одну изоцианатную группу в первом полиизоцианате (а), а также, в случае его наличия,
в компоненте (b), составляет от 0,0001 до 0,3, в пересчете на число ионов щелочного или щелочноземельного металла и уретановых групп.
8. Способ по п. 1, отличающийся тем, что содержащее эпоксидные группы соединение содержит две, три или больше эпоксидных групп в одной молекуле.
9. Способ по п. 1, отличающийся тем, что соль щелочного или щелочноземельного металла представляет собой хлорид лития.
10. Способ по п. 1, отличающийся тем, что компонент (b) получают в результате смешивания полиизоцианата, соединения с реакционноспособным по отношению к изоцианатам соединением и соли щелочного или щелочноземельного металла.
11. Способ по п. 1, отличающийся тем, что содержащие одну или несколько эпоксидных групп соединения используют в таком количестве, что эквивалентное соотношение эпоксидных групп и изоцианатных групп полиизоцианата (а), а также при необходимости изоцианатных групп, содержащихся в компоненте (b), составляет от 0,1 до 2,0.
12. Способ по п. 1, отличающийся тем, что с помощью полиуретановой реакционной смеси проводят нанесение на усиливающее средство, а затем дают пройти реакции с образованием полиуретана.
13. Полиуретан, получаемый по способу по одному из пп. 1-12.
14. Применение полиуретана по п. 13 для изготовления конструктивных элементов кузова для транспортных средств.